(57)【特許請求の範囲】
【請求項１】
下記の化学式２で表される繰り返し単位および下記の化学式３で表される繰り返し単位からなる群より選ばれた１種以上の繰り返し単位と、下記の化学式１で表される繰り返し単位とを含み、
下記の化学式１〜３で表される全体繰り返し単位に対し、下記の化学式１で表される繰り返し単位を５〜７４モル％含む
第１液晶配向剤用重合体；および
下記の化学式４で表される繰り返し単位、下記の化学式５で表される繰り返し単位および下記の化学式６で表される繰り返し単位からなる群より選ばれた１種以上の繰り返し単位を含む
第２液晶配向剤用重合体；
を含む、
液晶配向剤組成物：
［化学式１］
【化１】
0006859582.tif 000040
［化学式２］
【化２】
0006859582.tif 000041
［化学式３］
【化３】
0006859582.tif 000042
［化学式４］
【化４】
0006859582.tif 000043
［化学式５］
【化５】
0006859582.tif 000044
［化学式６］
【化６】
0006859582.tif 000045
前記化学式１〜６において、
Ｒ１、Ｒ２、Ｒ３、およびＲ４は、それぞれ独立して水素またはＣ１−１０アルキルであり、ただしＲ１およびＲ２がいずれも水素ではなく、Ｒ３およびＲ４がいずれも水素ではなく、
Ｘ１は、下記の化学式７で表される４価の有機基であり、
［化学式７］
【化７】
0006859582.tif 000046
前記化学式７において、
Ｒ５、Ｒ６、Ｒ７、およびＲ８は、それぞれ独立して水素、またはＣ１−６アルキルであり、
Ｘ２、Ｘ３、Ｘ４、Ｘ５、およびＸ６は、それぞれ独立して炭素数４〜２０の炭化水素に由来した４価の有機基であるか、あるいは前記４価の有機基のうち一つ以上のＨがハロゲンに置換されるかまたは一つ以上の−ＣＨ２−が酸素または硫黄原子が直接連結されないように−Ｏ−、−ＣＯ−、−Ｓ−、−ＳＯ−、−ＳＯ２−または−ＣＯＮＨ−に代替された４価の有機基であり、
前記化学式１〜３において、
Ｙ１〜Ｙ３は、それぞれ独立して下記の化学式８で表される２価の有機基であり、
［化学式８］
【化８】
0006859582.tif 000047
前記化学式８において、
Ｒ９およびＲ１０は、それぞれ独立してハロゲン、シアノ、Ｃ１−１０アルキル、Ｃ２−１０アルケニル、Ｃ１−１０アルコキシ、Ｃ１−１０フルオロアルキル、またはＣ１−１０フルオロアルコキシであり、
ｐおよびｑは、それぞれ独立して０〜４の整数であり、
Ｌ１は、
0006859582.tif 000048
、
0006859582.tif 000049
、及び、
0006859582.tif 000050
の１種以上で表される２価の有機基であり、
ｋおよびｍは、それぞれ独立して１〜３の整数であり、
ｎは、０〜３の整数であり、
前記化学式４〜６において、
Ｚ１、Ｚ２、およびＺ３は、それぞれ独立して下記の化学式９で表される２価の有機基であり、
［化学式９］
【化９】
0006859582.tif 000051
前記化学式９において、
Ａ１は、酸素（Ｏ）であり、
Ａ２、Ａ３、Ａ４、およびＡ５は、窒素または炭素であり、ただしＡ２〜Ａ５のうち少なくとも一つは窒素であり、残りは炭素である。
【請求項２】
前記Ｘ２、Ｘ３、Ｘ４、Ｘ５、およびＸ６は、それぞれ独立して下記の化学式１０に記載された４価の有機基である、
請求項１に記載の液晶配向剤組成物：
［化学式１０］
【化１０】
0006859582.tif 000052
前記化学式１０において、
Ｒ５、Ｒ６、Ｒ７、およびＲ８は、それぞれ独立して水素、またはＣ１−６アルキルであり、
Ｒ１２およびＲ１３は、それぞれ独立して水素、またはＣ１−１０アルキルであり、
Ｌ２は、単結合、−Ｏ−、−ＣＯ−、−Ｓ−、−ＳＯ−、−ＳＯ２−、−ＣＲ１４Ｒ１５−、−ＣＯＮＨ−、−ＣＯＯ−、−（ＣＨ２）ｂ−、−Ｏ（ＣＨ２）ｂＯ−、−ＣＯＯ−（ＣＨ２）ｂ−ＯＣＯ−、−ＨＮ−（ＣＨ２）ｂ−ＮＨ−、−Ｒ１４Ｎ−（ＣＨ２）ｂ−ＮＲ１５−、フェニレンまたはこれらの組み合わせからなる群より選ばれたいずれか一つであり、
ここで、Ｒ１４およびＲ１５は、それぞれ独立して水素、Ｃ１−１０アルキル、またはＣ１−１０フルオロアルキルであり、
ｂは、それぞれ独立して１〜１０の整数である。
【請求項３】
前記化学式９において、
Ａ２〜Ａ５のうち一つが窒素であり、残りは炭素である、
請求項１又は２に記載の液晶配向剤組成物。
【請求項４】
前記化学式９において、
Ａ２またはＡ５のうち一つが窒素であり、残りは炭素であり、
Ａ３およびＡ４は炭素である、
請求項１又は２に記載の液晶配向剤組成物。
【請求項５】
前記化学式９は、下記の化学式９−１、化学式９−２および化学式９−３からなる群より選ばれた１種以上の繰り返し単位を含む、
請求項１又は２に記載の液晶配向剤組成物：
［化学式９−１］
【化１３】
0006859582.tif 000053
［化学式９−２］
【化１４】
0006859582.tif 000054
［化学式９−３］
【化１５】
0006859582.tif 000055
前記化学式９−１〜９−３において、
Ａ１〜Ａ５は、請求項１で定義したとおりである。
【請求項６】
第１液晶配向剤用重合体と第２液晶配向剤用重合体は、５：９５〜９５：５の重量比で含まれる、
請求項１から５のいずれか１項に記載の液晶配向剤組成物。
【請求項７】
前記第２液晶配向剤用重合体は、下記の化学式１３で表される繰り返し単位、下記の化学式１４で表される繰り返し単位および下記の化学式１５で表される繰り返し単位からなる群より選ばれた１種以上の繰り返し単位をさらに含む、
請求項１から６のいずれか１項に記載の液晶配向剤組成物：
［化学式１３］
【化１６】
0006859582.tif 000056
［化学式１４］
【化１７】
0006859582.tif 000057
［化学式１５］
【化１８】
0006859582.tif 000058
前記化学式１３〜１５において、
Ｒ１８およびＲ１９のうち少なくとも一つは炭素数１〜１０のアルキル基であり、残りは水素であり、
Ｘ７〜Ｘ９は、それぞれ独立して４価の有機基であり、
Ｚ４〜Ｚ６は、それぞれ独立して下記の化学式１６で表される２価の有機基であり、
［化学式１６］
【化１９】
0006859582.tif 000059
前記化学式１６において、
Ｒ２０およびＲ２１は、それぞれ独立してハロゲン、シアノ、Ｃ１−１０アルキル、Ｃ２−１０アルケニル、Ｃ１−１０アルコキシ、Ｃ１−１０フルオロアルキル、またはＣ１−１０フルオロアルコキシであり、
ｐ'およびｑ'は、それぞれ独立して０〜４の整数であり、
Ｌ４は、単一結合、−Ｏ−、−ＣＯ−、−Ｓ−、−ＳＯ２−、−Ｃ（ＣＨ３）２−、−Ｃ（ＣＦ３）２−、−ＣＯＮＨ−、−ＣＯＯ−、−（ＣＨ２）ｚ−、−Ｏ（ＣＨ２）ｚＯ−、−Ｏ（ＣＨ２）ｚ−、−ＯＣＨ２−Ｃ（ＣＨ３）２−ＣＨ２Ｏ−、−ＣＯＯ−（ＣＨ２）ｚ−ＯＣＯ−、または−ＯＣＯ−（ＣＨ２）ｚ−ＣＯＯ−であり、ここで、
ｚは、それぞれ独立して１〜１０の整数であり、
ｋ'およびｍ'は、それぞれ独立して０〜３の整数であり、
ｎ'は０〜３の整数である。
【請求項８】
前記化学式１６は、下記の化学式１７または化学式１８である、
請求項７に記載の液晶配向剤組成物：
［化学式１７］
【化２０】
0006859582.tif 000060
［化学式１８］
【化２１】
0006859582.tif 000061
前記化学式１８において、
Ｌ５は単結合、−Ｏ−、−ＳＯ２−、または−ＣＲ２２Ｒ２３−であり、ここで、
Ｒ２２およびＲ２３は、それぞれ独立して水素、またはＣ１−１０アルキルである。
【請求項９】
請求項１から８のいずれか一項に記載の液晶配向剤組成物を基板に塗布して塗膜を形成する段階；
前記塗膜を乾燥する段階；
前記乾燥する段階の直後に塗膜に光を照射して配向処理する段階；および
前記配向処理した塗膜を熱処理して硬化する段階；
を含む、
液晶配向膜の製造方法。
【請求項１０】
前記液晶配向剤組成物は、有機溶媒に溶解または分散させたものである、
請求項９に記載の液晶配向膜の製造方法。
【請求項１１】
前記塗膜を乾燥する段階は、５０〜１５０℃で行われる、
請求項９または１０に記載の液晶配向膜の製造方法。
【請求項１２】
前記配向処理する段階で光照射は、１５０〜４５０ｎｍ波長の偏光した紫外線を照射することである、
請求項９から１１のいずれか１項に記載の液晶配向膜の製造方法。
【請求項１３】
前記塗膜を硬化する段階で熱処理温度は、１５０〜３００℃である、
請求項９から１２のいずれか１項に記載の液晶配向膜の製造方法。
【請求項１４】
請求項９から１３のいずれか１項に記載の液晶配向膜の製造方法により製造された、
液晶配向膜。
【請求項１５】
請求項１４に記載の液晶配向膜を含む
液晶表示素子。
【発明の詳細な説明】
【技術分野】
【０００１】
［関連出願の相互参照］
【０００２】
本出願は、２０１７年１０月２０日付韓国特許出願第１０−２０１７−０１３６５１７号に基づいた優先権の利益を主張し、当該韓国特許出願の文献に開示されたすべての内容は本明細書の一部として含まれている。
【０００３】
本発明は、液晶配向性と安定性が強化され、高い電圧保持率を現わす液晶配向膜を製造するための液晶配向剤組成物、これを用いた液晶配向膜の製造方法、およびこれを用いた液晶配向膜および液晶表示素子に関する。
【背景技術】
【０００４】
液晶表示素子において、液晶配向膜は液晶を一定の方向に配向させる役割を担当している。具体的には、液晶配向膜は液晶分子の配列に配向子（ｄｉｒｅｃｔｏｒ）の役割をして電場（ｅｌｅｃｔｒｉｃ  ｆｉｅｌｄ）により液晶が動いて画像を形成するとき、適当な方向を定めるようにする。液晶表示素子において均一な輝度（ｂｒｉｇｈｔｎｅｓｓ）と高いコントラスト比（ｃｏｎｔｒａｓｔ  ｒａｔｉｏ）を得るためには液晶を均一に配向することが必須である。
【０００５】
従来の液晶を配向させる方法の一つとして、ガラスなどの基板にポリイミドのような高分子膜を塗布し、この表面をナイロンやポリエステルのような繊維を用いて一定の方向にこするラビング（ｒｕｂｂｉｎｇ）方法が用いられた。しかし、ラビング方法は、繊維質と高分子膜が摩擦するとき微細なホコリや静電気（ｅｌｅｃｔｒｉｃａｌ  ｄｉｓｃｈａｒｇｅ：ＥＳＤ）が発生し得、液晶パネルの製造時に深刻な問題を引き起こし得る。
【０００６】
前記ラビング方法の問題を解決するために、最近では摩擦でない光照射によって高分子膜に異方性（非等方性、ａｎｉｓｏｔｒｏｐｙ）を誘導し、これを用いて液晶を配列する光配向法が研究されている。
【０００７】
前記光配向法に用いられる材料としては多様な材料が紹介されており、その中でも液晶配向膜の良好な諸般性能のためにポリイミドが主に使用されている。しかし、ポリイミドは、溶媒溶解性が劣り、溶液状態でコートして配向膜を形成させる製造工程上に直接適用するには困難がある。したがって、溶解性に優れるポリアミック酸またはポリアミック酸エステルのような前駆体形態でコートした後高温の熱処理工程を経てポリイミドを形成させ、ここに光照射を行い配向処理をする。しかし、このようなポリイミド状態の膜に光照射して十分な液晶配向性を得るためには多くのエネルギを必要とし、実際の生産性の確保には困難性が生じるだけではなく、光照射後の配向安定性を確保するために追加的な熱処理工程も必要とする限界がある。
【０００８】
また、液晶表示素子の高品位駆動のためには高い電圧保持率（ｖｏｌｔａｇｅ  ｈｏｌｄｉｎｇ  ｒａｔｉｏ；ＶＨＲ）を現さなければならないが、ポリイミドだけではこれを現わすことに限界がある。特に、最近では低電力ディスプレイに対する要求が増加するにつれ、液晶配向剤は液晶の配向性という基本特性だけでなく、直流／交流電圧によって発生する残像、電圧保持率のような電気的な特性にも影響を及ぼし得ることを発見した。そこで優れた液晶配向性と電気的特性を同時に実現できる液晶配向材料に対する開発の必要性が大きくなっている。
【０００９】
そこで、液晶表示素子の性能が向上して低電力ディスプレイを実現できるように高温環境でも優れた液晶配向性および電気的特性を有する新たな液晶配向剤に対する開発が求められている。
【発明の概要】
【発明が解決しようとする課題】
【００１０】
本発明は、配向性と安定性に優れるだけでなく、高温環境での電圧保持率のような電気的特性も強化した液晶配向剤組成物を提供する。
【００１１】
また、本発明は前記の液晶配向剤組成物を用いた液晶配向膜の製造方法を提供する。
【００１２】
また、本発明は、前記の製造方法で製造される液晶配向膜およびこれを含む液晶表示素子を提供する。
【課題を解決するための手段】
【００１３】
本明細書では、下記化学式１で表される繰り返し単位、下記化学式２で表される繰り返し単位および下記化学式３で表される繰り返し単位からなる群より選ばれた２種以上の繰り返し単位を含み、下記化学式１〜３で表される全体繰り返し単位に対し、下記化学式１で表される繰り返し単位を５〜７４モル％含む第１液晶配向剤用重合体；および
下記化学式４で表される繰り返し単位、下記化学式５で表される繰り返し単位および下記化学式６で表される繰り返し単位からなる群より選ばれた１種以上の繰り返し単位を含む第２液晶配向剤用重合体；
を含む、液晶配向剤組成物が提供される。
【００１４】
［化学式１］
【化１】
0006859582.tif 000002
【００１５】
［化学式２］
【化２】
0006859582.tif 000003
【００１６】
［化学式３］
【化３】
0006859582.tif 000004
【００１７】
［化学式４］
【化４】
0006859582.tif 000005
【００１８】
［化学式５］
【化５】
0006859582.tif 000006
【００１９】
［化学式６］
【化６】
0006859582.tif 000007
【００２０】
前記化学式１〜６において、
Ｒ１、Ｒ２、Ｒ３、およびＲ４は、それぞれ独立して水素またはＣ１−１０アルキルであり、ただしＲ１およびＲ２はいずれも水素ではなく、Ｒ３およびＲ４がいずれも水素ではなく、
Ｘ１は、下記化学式７で表される４価の有機基であり、
［化学式７］
【化７】
0006859582.tif 000008
前記化学式７において、
Ｒ５、Ｒ６、Ｒ７、およびＲ８は、それぞれ独立して水素、またはＣ１−６アルキルであり、
Ｘ２、Ｘ３、Ｘ４、Ｘ５、およびＸ６は、それぞれ独立して炭素数４〜２０の炭化水素に由来した４価の有機基であるか、あるいは前記４価の有機基のうち一つ以上のＨがハロゲンに置換されるかまたは一つ以上の−ＣＨ２−が酸素または硫黄原子が直接連結されないように−Ｏ−、−ＣＯ−、−Ｓ−、−ＳＯ−、−ＳＯ２−または−ＣＯＮＨ−に代替された４価の有機基であり、
前記化学式１〜３において、
Ｙ１〜Ｙ３は、それぞれ独立して下記化学式８で表される２価の有機基であり、
［化学式８］
【化８】
0006859582.tif 000009
前記化学式８において、
Ｒ９およびＲ１０は、それぞれ独立してハロゲン、シアノ、Ｃ１−１０アルキル、Ｃ２−１０アルケニル、Ｃ１−１０アルコキシ、Ｃ１−１０フルオロアルキル、またはＣ１−１０フルオロアルコキシであり、
ｐおよびｑは、それぞれ独立して０〜４の整数であり、
Ｌ１は、単一結合、−Ｏ−、−ＣＯ−、−Ｓ−、−ＳＯ２−、−Ｃ（ＣＨ３）２−、−Ｃ（ＣＦ３）２−、−ＣＯＮＨ−、−ＣＯＯ−、−（ＣＨ２）ｚ−、−Ｏ（ＣＨ２）ｚＯ−、−Ｏ（ＣＨ２）ｚ−、−ＯＣＨ２−Ｃ（ＣＨ３）２−ＣＨ２Ｏ−、−ＣＯＯ−（ＣＨ２）ｚ−ＯＣＯ−、または−ＯＣＯ−（ＣＨ２）ｚ−ＣＯＯ−であり、ここで、ｚは１〜１０の整数であり、
ｋおよびｍは、それぞれ独立して１〜３の整数であり、
ｎは、０〜３の整数であり、
前記化学式４〜６において、
Ｚ１、Ｚ２、およびＺ３は、それぞれ独立して下記化学式９で表される２価の有機基であり、
［化学式９］
【化９】
0006859582.tif 000010
前記化学式９において、
Ａ１は、１６族元素であり、
Ｒ１１は、水素、またはＣ１−１０アルキルであり、
ａは、０〜３の整数であり、
Ａ２、Ａ３、Ａ４、およびＡ５は、窒素または炭素であり、ただしＡ２〜Ａ５のうち少なくとも一つは窒素であり、残りは炭素である。
【００２１】
以下、発明の具体的な実施例による液晶配向剤組成物とこれを用いた液晶配向膜の製造方法、およびこのように製造された液晶配向膜を含む液晶表示素子についてより詳細に説明する。
【００２２】
本明細書において、ある部分がある構成要素を「含む」という時、これは特に反対の意味を示す記載がない限り、他の構成要素を除くことではなく、他の構成要素をさらに含み得ることを意味する。
【００２３】
本明細書において、「置換」という用語は、化合物内の水素原子の代わりに他の官能基が結合することを意味し、置換される位置は、水素原子が置換される位置すなわち、置換基が置換可能な位置であれば限定されず、２以上置換される場合、２以上の置換基は互いに同一または異なってもよい。
【００２４】
本明細書において「置換または非置換された」という用語は、重水素；ハロゲン基；シアノ基；ニトロ基；ヒドロキシ基；カルボニル基；エステル基；イミド基；アミド基；アミノ基；カルボキシル基；スルホン酸基；スルホンアミド基；ホスフィンオキシド基；アルコキシ基；アリールオキシ基；アルキルチオキシ基；アリールチオキシ基；アルキルスルホキシ基；アリールスルホキシ基；シリル基；ホウ素基；アルキル基；シクロアルキル基；アルケニル基；アリール基；アラルキル基；アラルケニル基；アルキルアリール基；アリールホスフィン基；またはＮ、ＯおよびＳ原子のうち１個以上を含むヘテロ環基からなる群より選ばれた１個以上の置換基に置換または非置換されるか、前記例示した置換基中の２以上の置換基が連結された置換または非置換されたものを意味する。例えば、「２以上の置換基が連結された置換基」は、ビフェニル基であり得る。すなわち、ビフェニル基は、アリール基であり得、２個のフェニル基が連結された置換基と解釈することもできる。
【００２５】
本明細書において、
【化１０】
0006859582.tif 000011
、または
【化１１】
0006859582.tif 000012
は、他の置換基に連結される結合を意味し、直接結合はＬで表される部分に別途の原子が存在しない場合を意味する。
【００２６】
本明細書において、アルキル基は直鎖または分枝鎖であり得、炭素数は特に限定されないが１〜１０であることが好ましい。また一つの実施例によれば、前記アルキル基の炭素数は１〜６である。アルキル基の具体的な例としてはメチル、エチル、プロピル、ｎ−プロピル、イソプロピル、ブチル、ｎ−ブチル、イソブチル、ｔｅｒｔ−ブチル、ｓｅｃ−ブチル、１−メチル−ブチル、１−エチル−ブチル、ペンチル、ｎ−ペンチル、イソペンチル、ネオペンチル、ｔｅｒｔ−ペンチル、ヘキシル、ｎ−ヘキシル、１−メチルペンチル、２−メチルペンチル、４−メチル−２−ペンチル、３，３−ジメチルブチル、２−エチルブチル、ヘプチル、ｎ−ヘプチル、１−メチルヘキシル、シクロペンチルメチル、シクロヘキシルメチル、オクチル、ｎ−オクチル、ｔｅｒｔ−オクチル、１−メチルヘプチル、２−エチルヘキシル、２−プロピルペンチル、ｎ−ノニル、２，２−ジメチルヘプチル、１−エチル−プロピル、１，１−ジメチル−プロピル、イソヘキシル、２−メチルペンチル、４−メチルヘキシル、５−メチルヘキシルなどがあるが、これらに限定されない。
【００２７】
炭素数１〜１０のフルオロアルキル基は、前記炭素数１〜１０のアルキル基の一つ以上の水素がフッ素に置換されたものであり得、炭素数１〜１０のフルオロアルコキシ基は、前記炭素数１〜１０のアルコキシ基の一つ以上の水素がフッ素に置換されたものであり得る。
【００２８】
ハロゲン（ｈａｌｏｇｅｎ）は、フッ素（Ｆ）、塩素（Ｃｌ）、臭素（Ｂｒ）またはヨウ素（Ｉ）であり得る。
【００２９】
１６族元素は、酸素（Ｏ）、硫黄（Ｓ）、セレニウム（Ｓｅ）、テルリウム（Ｔｅ）またはポロニウム（Ｐｏ）であり得る。
【００３０】
窒素酸化物は、窒素原子と酸素原子が結合した化合物であり、窒素酸化物官能基は、官能基内に窒素酸化物を含む官能基を意味する。前記窒素酸化物官能基の例としては、ニトロ基（−ＮＯ２）等を使用し得る。
【００３１】
本発明による液晶配向剤組成物は、部分イミド化したポリイミド前駆体である第１液晶配向剤用重合体と中心点または中心線に対して非対称をなす特定構造のジアミンに由来したポリイミド前駆体である第２液晶配向剤用重合体を共に含むことを主な特徴とする。
【００３２】
従来のポリイミドを液晶配向膜として使用する場合、溶解性に優れたポリイミド前駆体、ポリアミック酸またはポリアミック酸エステルを塗布し、乾燥して塗膜を形成した後、高温の熱処理工程を経てポリイミドに転換させてそこに光照射を行い配向処理をした。しかし、このようなポリイミド状態の膜に光照射して十分な液晶配向性を得るためには多くの光照射エネルギが必要であるだけでなく、光照射後の配向安定性を確保するために追加的な熱処理工程も経る。このような多くの光照射エネルギと追加的な高温熱処理工程は、工程コストと、工程時間の側面から非常に不利であるため、実際の大量生産工程に適用するには限界があった。
【００３３】
そこで本発明者らは、上記のようにイミド基などを含有する特定構造のジアミン化合物を含む反応物から製造された前記化学式１〜３の繰り返し単位を含む第１液晶配向剤用重合体を用いると、すでにイミド化したイミド繰り返し単位を一定含有量含むので、塗膜形成後の高温の熱処理工程なしに直ちに光を照射して異方性を生成させ、以後に熱処理を行い配向膜を完成できるので、光照射エネルギを大きく減らすことができるだけでなく、１回の熱処理工程を含む単純な工程でも配向性と安定性が強化した液晶配向膜を製造できることを確認した。
【００３４】
また、本発明者らは、前記第１液晶配向剤用重合体以外に中心点または中心線に対して非対称をなす特定構造のジアミン化合物を含む反応物から製造された前記化学式４〜６の繰り返し単位を共に含む第２液晶配向剤用重合体を液晶配向剤組成物に含めることによって、これより製造される液晶配向膜は高温で高い電圧保持率を有し得、コントラスト比の低下や残像現象を改善できるだけでなく熱ストレスによる配向安定性および配向膜の機械的強度も改善されることを確認した。
【００３５】
発明の一実施例によれば、前記化学式１で表される繰り返し単位、前記化学式２で表される繰り返し単位および前記化学式３で表される繰り返し単位からなる群より選ばれた２種以上の繰り返し単位を含み、前記化学式１〜３で表される全体繰り返し単位に対し、前記化学式１で表される繰り返し単位を５〜７４モル％含む第１液晶配向剤用重合体と、前記化学式４で表される繰り返し単位、前記化学式５で表される繰り返し単位および下記化学式６で表される繰り返し単位からなる群より選ばれた１種以上の繰り返し単位を含む第２液晶配向剤用重合体を含む液晶配向剤組成物が提供されることができる。
【００３６】
具体的には、一実施例による液晶配向剤組成物のうち第１液晶配向剤用重合体および第２液晶配向剤用重合体において、前記化学式１〜６の繰り返し単位において、Ｘ１は、前記化学式７で表される４価の有機基であり、Ｘ２、Ｘ３、Ｘ４、Ｘ５、およびＸ６は、それぞれ独立して炭素数４〜２０の炭化水素に由来した４価の有機基であるか、あるいは前記４価の有機基のうち一つ以上のＨがハロゲンに置換されるかまたは一つ以上の−ＣＨ２−が酸素または硫黄原子が直接連結されないように−Ｏ−、−ＣＯ−、−Ｓ−、−ＳＯ−、−ＳＯ２−または−ＣＯＮＨ−に代替された４価の有機基であり得る。
【００３７】
一例として、前記Ｘ２、Ｘ３、Ｘ４、Ｘ５、およびＸ６は、それぞれ独立して下記化学式１０に記載された４価の有機基であり得る。
【００３８】
［化学式１０］
【化１２】
0006859582.tif 000013
【００３９】
前記化学式１０において、Ｒ５、Ｒ６、Ｒ７、およびＲ８は、それぞれ独立して水素、またはＣ１−６アルキルであり、Ｒ１２およびＲ１３は、それぞれ独立して水素、またはＣ１−１０アルキルであり、Ｌ２は単結合、−Ｏ−、−ＣＯ−、−Ｓ−、−ＳＯ−、−ＳＯ２−、−ＣＲ１４Ｒ１５−、−ＣＯＮＨ−、−ＣＯＯ−、−（ＣＨ２）ｂ−、−Ｏ（ＣＨ２）ｂＯ−、−ＣＯＯ−（ＣＨ２）ｂ−ＯＣＯ−、−ＨＮ−（ＣＨ２）ｂ−ＮＨ−、−Ｒ１４Ｎ−（ＣＨ２）ｂ−ＮＲ１５−、フェニレンまたはこれらの組み合わせからなる群より選ばれたいずれか一つであり、ここで、Ｒ１４およびＲ１５は、それぞれ独立して水素、Ｃ１−１０アルキル、またはＣ１−１０フルオロアルキルであり、ｂは、それぞれ独立して１〜１０の整数である。
【００４０】
また、一実施例による液晶配向剤組成物のうち第１液晶配向剤用重合体は、前記化学式１〜３の繰り返し単位でＹ１、Ｙ２、およびＹ３は、それぞれ独立して前記化学式８で表される２価の有機基であり得る。
【００４１】
前記化学式８において、Ｒ９またはＲ１０に置換されていない炭素には水素が結合されており、ｐまたはｑが２〜４の整数であるとき複数のＲ９またはＲ１０は同一であるか互いに相異する置換基であり得る。そして、前記化学式８において、ｋおよびｍは、それぞれ独立して０〜３、または１〜３の整数であり、ｎは、０〜３の整数あるいは０または１の整数であり得る。
【００４２】
前記化学式８は、液晶配向剤用重合体の形成に用いられる前駆体であるイミド基などを含有する特定構造のジアミンに由来した繰り返し単位のうち一部分に該当する。
【００４３】
より具体的には、前記化学式８は、下記化学式１１または化学式１２であり得る。
【００４４】
［化学式１１］
【化１３】
0006859582.tif 000014
【００４５】
［化学式１２］
【化１４】
0006859582.tif 000015
【００４６】
前記化学式１２において、Ｌ３は単結合、−Ｏ−、−ＳＯ２−、または−ＣＲ１６Ｒ１７−であり、ここで、Ｒ１６およびＲ１７は、それぞれ独立して水素、またはＣ１−１０アルキルである。
【００４７】
好ましくは、前記化学式１１は、下記化学式１１−１であり得る。
【００４８】
［化学式１１−１］
【化１５】
0006859582.tif 000016
【００４９】
また、前記化学式１２は、下記化学式１２−１であり得る。
【００５０】
［化学式１２−１］
【化１６】
0006859582.tif 000017
【００５１】
前記化学式１２−１において、Ｌ３は、Ｏ、またはＣＨ２である。
【００５２】
一方、一実施例による液晶配向剤組成物のうち第２液晶配向剤用重合体は、前記化学式４〜６の繰り返し単位においてＺ１、Ｚ２、およびＺ３は、それぞれ独立して前記化学式９で表される２価の有機基であり得る。前記Ｚ１、Ｚ２、およびＺ３は、前記化学式４で表される２価の有機基で定義されて上述した効果を発現できる多様な構造の液晶配向剤用共重合体を提供することができる。
【００５３】
前記化学式９において、Ａ１は１６族元素であり、前記１６族元素は、酸素（Ｏ）、硫黄（Ｓ）、セレニウム（Ｓｅ）、テルリウム（Ｔｅ）またはポロニウム（Ｐｏ）であり得る。前記Ｒ１１は前記Ａ１に結合する官能基として、ａで表される数字の個数だけＡ１元素に結合することができる。好ましくは前記化学式９において、Ａ１は酸素であり、ａは０のエーテル官能基であり得る。
【００５４】
一方、前記化学式９において、Ａ２〜Ａ５のうち少なくとも一つは窒素であり、残りは炭素を満足することによって、前記窒素原子によって前記化学式９は、中心点または中心線を基準に対称を成さない非対称構造をなす。前記化学式９は、液晶配向剤用共重合体の形成に用いられる前駆体である中心点または中心線に対して非対称をなす特定構造のジアミンに由来した繰り返し単位として、後述するように非対称ジアミンを用いたことによるものと見られる。
【００５５】
具体的には、前記化学式９で表される官能基は、エーテル基を媒介に２個の芳香族環化合物、好ましくはヘテロ芳香族環化合物および芳香族環化合物が結合する構造的特徴がある。これにより、液晶配向剤としての配向性や残像特性は同等水準以上を満足しながらも、電圧保有率が向上して優れた電気的特性を実現することができる。
【００５６】
反面、前記化学式９で表される官能基は、２個の芳香族環化合物、好ましくはヘテロ芳香族環化合物および芳香族環化合物それぞれにアミン基、エーテル基および水素のみが結合しているだけであり、そのほかの異なる置換基が導入されないことを特徴とし、ヘテロ芳香族環化合物または芳香族環化合物に置換基、例えばフルオロアルキル基が導入される場合、置換基による配向性が低下する技術的な問題が発生する可能性がある。
【００５７】
より具体的には、前記化学式９において、Ａ２〜Ａ５の一つが窒素であり、残りは炭素であり得、前記化学式９において、Ａ２またはＡ５のうち一つが窒素であり、残りは炭素であり、Ａ３およびＡ４は炭素であり得る。すなわち、前記化学式９において、Ａ２〜Ａ５が含まれた芳香族環はピリジン（ｐｙｒｉｄｉｎｅ）構造を有し得る。これにより、前記一実施形態の液晶配向剤用共重合体が適用された液晶ディスプレイ素子が高い電圧保持率および液晶配向性を実現することができる。
【００５８】
また、前記化学式９は、下記化学式９−１、化学式９−２、および化学式９−３からなる群より選ばれた１種以上の繰り返し単位を含み得る。
【００５９】
［化学式９−１］
【化１７】
0006859582.tif 000018
【００６０】
［化学式９−２］
【化１８】
0006859582.tif 000019
【００６１】
［化学式９−３］
【化１９】
0006859582.tif 000020
【００６２】
前記化学式９−１、化学式９−２、および化学式９−３において、Ａ１、Ａ２、Ａ３、Ａ４、Ａ５、Ｒ１１、およびａに対する内容は前記化学式９で上述した内容を含む。
【００６３】
このように、前記化学式９の繰り返し単位が化学式９−１、化学式９−２、および化学式９−３からなる群より選ばれた１種以上の繰り返し単位を含むことによって、より優れた液晶配向性を実現することができる。
【００６４】
そして、一実施例による液晶配向剤組成物のうち第１液晶配向剤用重合体は、前記化学式１、化学式２および化学式３で表される繰り返し単位のうち、イミド繰り返し単位である化学式１で表される繰り返し単位を全体繰り返し単位に対し、５〜７４モル％、好ましくは１０〜６０モル％含み得る。
【００６５】
前述したように、前記化学式１で表されるイミド繰り返し単位を特定の含有量含む重合体を用いると、前記第１液晶配向剤用重合体がすでにイミド化したイミド繰り返し単位を一定含有量含むので、高温の熱処理工程を省略し、直ちに光を照射しても配向性と安定性に優れた液晶配向膜を製造することができる。
【００６６】
仮に化学式１で表される繰り返し単位が前記含有量範囲より少なく含まれると、十分な配向特性を現わすことができず、配向安定性が低下し得、前記化学式１で表される繰り返し単位の含有量が前記範囲を超えると、溶解度が低くなりコーティング可能な安定した配向液を製造することが難しい問題が生じ得る。そのため、前記化学式１で表される繰り返し単位を上述した含有量の範囲で含むことが保管安定性、電気的特性、配向特性および配向安定性がいずれも優れた液晶配向剤用重合体を提供できるため好ましい。
【００６７】
また、前記化学式２で表される繰り返し単位または化学式３で表される繰り返し単位は、目的とする特性に応じて適切な含有量で含まれ得る。
【００６８】
具体的には、前記化学式２で表される繰り返し単位は、前記化学式１〜３で表される全体繰り返し単位に対し、０〜４０モル％、好ましくは０〜３０モル％含まれ得る。前記化学式２で表される繰り返し単位は、光照射後の高温熱処理工程中のイミドに転換される比率が低いので、前記範囲を超える場合、全体的なイミド化率が不十分であり、配向安定性が低下し得る。したがって、前記化学式２で表される繰り返し単位は、上述した範囲内で適切な溶解度を現わして工程特性に優れながらも高いイミド化率を実現できる液晶配向剤用重合体を提供することができる。
【００６９】
そして、前記化学式３で表される繰り返し単位は、前記化学式１〜３で表される全体繰り返し単位に対し、０〜９５モル％、好ましくは１０〜９０モル％含まれ得る。このような範囲内で優れたコーティング性を現わして工程特性に優れながらも高いイミド化率を実現できる液晶配向剤用重合体を提供することができる。
【００７０】
一方、一実施例による液晶配向剤組成物のうち第２液晶配向剤用重合体は、前記化学式４、化学式５および化学式６で表される繰り返し単位のうち、イミド繰り返し単位である化学式４で表される繰り返し単位を全体繰り返し単位に対し、０モル％〜８０モル％、好ましくは０．１モル％〜６５モル％含み得る。
【００７１】
前述したように、前記化学式４で表されるイミド繰り返し単位を特定の含有量含む重合体を用いると、前記重合体がすでにイミド化したイミド繰り返し単位を一定含有量含むので、高温の熱処理工程を省略し、直ちに光を照射しても配向性と安定性に優れた液晶配向膜を製造することができる。
【００７２】
仮に、化学式４で表される繰り返し単位が前記含有量範囲より少なく含まれると十分な配向特性を現わすことができず、配向安定性が低下し得、前記化学式４で表される繰り返し単位の含有量が前記範囲を超えると溶解度が低くなってコーティング可能な安定した配向液を製造することが難しい問題が生じ得る。そのため、前記化学式４で表される繰り返し単位を上述した含有量範囲で含むことが保管安定性、電気的特性、配向特性および配向安定性がいずれも優れた液晶配向剤用重合体を提供できるため好ましい。
【００７３】
また、前記化学式５で表される繰り返し単位または化学式６で表される繰り返し単位は、目的とする特性により適切な含有量で含まれ得る。
【００７４】
具体的には、前記化学式５で表される繰り返し単位は、前記化学式４〜６で表される全体繰り返し単位に対し、０モル％〜５０モル％、好ましくは０．１モル％〜３０モル％含まれ得る。前記化学式５で表される繰り返し単位は、光照射後の高温熱処理工程中のイミドに転換される比率が低いので、前記範囲を超える場合、全体的なイミド化率が不十分であり、配向安定性が低下し得る。したがって、前記化学式５で表される繰り返し単位は、上述した範囲内で適切な溶解度を現わして工程特性に優れながらも高いイミド化率を実現できる液晶配向剤用重合体を提供することができる。
【００７５】
そして、前記化学式６で表される繰り返し単位は、前記化学式４〜６で表される全体繰り返し単位に対し、１０モル％〜１００モル％、好ましくは３０モル％〜９９．８モル％含まれ得る。このような範囲内で優れたコーティング性を現わして工程特性に優れながらも高いイミド化率を実現できる液晶配向剤用重合体を提供することができる。
【００７６】
一方、一実施例による液晶配向剤組成物は、前記第１液晶配向剤用重合体と第２液晶配向剤用重合体は、約５：９５〜９５：５、好ましくは約１５：８５〜８５：１５の重量比で含み得る。
【００７７】
前述したように、前記第１液晶配向剤用重合体は、すでにイミド化したイミド繰り返し単位を一定含有量含むので、塗膜形成後の高温の熱処理工程なしに直ちに光を照射して異方性を生成させ、以後に熱処理を行い配向膜を完成できる特徴がある。これと共に、第２液晶配向剤用重合体は、中心点または中心線に対して非対称をなす特定構造のジアミン化合物に由来した繰り返し単位を含むので、高温環境でも高い電圧保持率を有し得、コントラスト比の低下や残像現象を改善させて電気的特性を向上させる特徴がある。このような特徴を有する前記第１液晶配向剤用重合体と第２液晶配向剤用重合体を前記重量比範囲で混合して使用する場合、第１液晶配向剤用重合体が有する優れた光反応特性および液晶配向特性に第２液晶配向剤用重合体が有する優れた電気的特性を相互補完できるので、優れたコーティング性を現わして工程特性に優れながらも高いイミド化率を実現できるだけでなく、直流／交流電圧によって発生する残像、電圧保持率のような電気的な特性に優れた液晶配向膜をより優れた配向性と電気的特性を同時に有する液晶配向膜を製造することができる。
【００７８】
一方、一実施例による液晶配向剤組成物のうち前記第２液晶配向剤用重合体は、下記化学式１３で表される繰り返し単位、下記化学式１４で表される繰り返し単位および下記化学式１５で表される繰り返し単位からなる群より選ばれた１種以上の繰り返し単位をさらに含み得る。
【００７９】
［化学式１３］
【化２０】
0006859582.tif 000021
【００８０】
［化学式１４］
【化２１】
0006859582.tif 000022
【００８１】
［化学式１５］
【化２２】
0006859582.tif 000023
【００８２】
前記化学式１３〜１５において、
Ｒ１８およびＲ１９のうち少なくとも一つは、炭素数１〜１０のアルキル基であり、残りは水素であり、
Ｘ７〜Ｘ９は、それぞれ独立して４価の有機基であり、
Ｚ４〜Ｚ６は、それぞれ独立して下記化学式１６で表される２価の有機基であり、
［化学式１６］
【化２３】
0006859582.tif 000024
前記化学式１６において、
Ｒ２０およびＲ２１は、それぞれ独立してハロゲン、シアノ、Ｃ１−１０アルキル、Ｃ２−１０アルケニル、Ｃ１−１０アルコキシ、Ｃ１−１０フルオロアルキル、またはＣ１−１０フルオロアルコキシであり、
ｐ'およびｑ'は、それぞれ独立して０〜４の整数であり、
Ｌ４は、単一結合、−Ｏ−、−ＣＯ−、−Ｓ−、−ＳＯ２−、−Ｃ（ＣＨ３）２−、−Ｃ（ＣＦ３）２−、−ＣＯＮＨ−、−ＣＯＯ−、−（ＣＨ２）ｚ−、−Ｏ（ＣＨ２）ｚＯ−、−Ｏ（ＣＨ２）ｚ−、−ＯＣＨ２−Ｃ（ＣＨ３）２−ＣＨ２Ｏ−、−ＣＯＯ−（ＣＨ２）ｚ−ＯＣＯ−、または−ＯＣＯ−（ＣＨ２）ｚ−ＣＯＯ−であり、ここで、ｚは、それぞれ独立して１〜１０の整数であり、
ｋ'およびｍ'は、それぞれ独立して０〜３の整数であり、
ｎ'は、０〜３の整数である。
【００８３】
前記化学式１６においてＲ２０またはＲ２１に置換されていない炭素には水素が結合され得、ｐ'およびｑ'は、それぞれ独立して０〜４、または１〜４、または２〜４の整数であり、ｐ'またはｑ'が２〜４の整数であるとき複数のＲ２０またはＲ２１は、同一であるか互いに相異する置換基であり得る。
【００８４】
そして、前記化学式１６においてｋ'およびｍ'は、それぞれ独立して０〜３、または１〜３の整数であり得、ｎ'は０〜３、または１〜３の整数であり得る。
【００８５】
より具体的には、前記化学式１６は、下記化学式１７または化学式１８であり得る。
【００８６】
［化学式１７］
【化２４】
0006859582.tif 000025
【００８７】
［化学式１８］
【化２５】
0006859582.tif 000026
【００８８】
前記化学式１８において、
Ｌ５は、単結合、−Ｏ−、−ＳＯ２−、または−ＣＲ２２Ｒ２３−であり、ここで、Ｒ２２およびＲ２３は、それぞれ独立して水素、またはＣ１−１０アルキルである。
【００８９】
好ましくは、前記化学式１７は、下記化学式１７−１であり得る。
【００９０】
［化学式１７−１］
【化２６】
0006859582.tif 000027
【００９１】
また、前記化学式１８は、下記化学式１８−１であり得る。
【００９２】
［化学式１８−１］
【化２７】
0006859582.tif 000028
【００９３】
前記化学式１８−１において、Ｌ５はＯ、またはＣＨ２である。
【００９４】
前記Ｘ７〜Ｘ９は、それぞれ独立して炭素数４〜２０の炭化水素に由来した４価の有機基であるか、あるいは前記４価の有機基のうち一つ以上のＨがハロゲンに置換されるかまたは一つ以上の−ＣＨ２−が酸素または硫黄原子が直接連結されないように−Ｏ−、−ＣＯ−、−Ｓ−、−ＳＯ−、−ＳＯ２−または−ＣＯＮＨ−に代替された４価の有機基であり得る。
【００９５】
一例として、前記Ｘ７〜Ｘ９は、それぞれ独立して下記化学式１９に記載された４価の有機基を含み得る。
【００９６】
［化学式１９］
【化２８】
0006859582.tif 000029
【００９７】
前記化学式１９において、Ｒ２４、Ｒ２５、Ｒ２６、およびＲ２７は、それぞれ独立して水素、またはＣ１−６アルキルであり、Ｒ２８およびＲ２９は、それぞれ独立して水素、またはＣ１−１０アルキルであり、Ｌ６は、単結合、−Ｏ−、−ＣＯ−、−Ｓ−、−ＳＯ−、−ＳＯ２−、−ＣＲ３０Ｒ３１−、−ＣＯＮＨ−、−ＣＯＯ−、−（ＣＨ２）ｂ−、−Ｏ（ＣＨ２）ｂＯ−、−ＣＯＯ−（ＣＨ２）ｂ−ＯＣＯ−、−ＨＮ−（ＣＨ２）ｂ−ＮＨ−、−Ｒ３０Ｎ−（ＣＨ２）ｂ−ＮＲ３１−、フェニレンまたはこれらの組み合わせからなる群より選ばれたいずれか一つであり、ここで、Ｒ３０およびＲ３１は、それぞれ独立して水素、Ｃ１−１０アルキル、またはＣ１−１０フルオロアルキルであり、ｂは、それぞれ独立して１〜１０の整数である。
【００９８】
この時、前記化学式４で表される繰り返し単位、前記化学式５で表される繰り返し単位および前記化学式６で表される繰り返し単位からなる群より選ばれた１種以上の繰り返し単位と前記化学式１３で表される繰り返し単位、前記化学式１４で表される繰り返し単位および前記化学式１５で表される繰り返し単位からなる群より選ばれた１種以上の繰り返し単位間のモル比は１：１００〜１００：１であり得る。
【００９９】
また、前記第１液晶配向剤用重合体および第２液晶配向剤用重合の重量平均分子量が１０００ｇ／ｍｏｌ〜２００，０００ｇ／ｍｏｌであり得る。重量平均分子量は、ゲル透過クロマトグラフィー（ＧＰＣ，ｇｅｌ  ｐｅｒｍｅａｔｉｏｎ  ｃｈｒｏｍａｔｏｇｒａｐｈｙ）方法によって測定したポリスチレン換算の重量平均分子量を意味する。前記ＧＰＣ法によって測定したポリスチレン換算の重量平均分子量を測定する過程では、通常知られている分析装置と示差屈折率検出器（Ｒｅｆｒａｃｔｉｖｅ  Ｉｎｄｅｘ  Ｄｅｔｅｃｔｏｒ）またはＵＶ検出器（ＵＶ−ｄｅｔｅｃｔｏｒ）等の検出器および分析用カラムを用い得、通常適用される温度条件、溶媒、ｆｌｏｗ  ｒａｔｅを適用し得る。前記測定条件の具体的な例として、４０℃の温度、ジメチルホルムアミド（ＤＭＦ，ｄｉｍｅｔｈｙｌｆｏｒｍａｍｉｄｅ）／テトラヒドロフラン（ＴＨＦ，ｔｅｔｒａｈｙｄｒｏｆｕｒａｎ）の混合溶媒および０．５〜１．０ｍＬ／ｍｉｎのｆｌｏｗ  ｒａｔｅが挙げられる。
【０１００】
一方、発明のまた他の実施形態によれば、前記液晶配向剤組成物を用いた液晶配向膜の製造方法が提供される。前記液晶配向膜の製造方法は、液晶配向剤組成物を基板に塗布して塗膜を形成する段階（段階１）；前記塗膜を乾燥する段階（段階２）；前記乾燥段階直後の塗膜に光を照射して配向処理する段階（段階３）；および前記配向処理した塗膜を熱処理して硬化する段階（段階４）を含む。
【０１０１】
前記段階１は、上述した液晶配向剤組成物を基板に塗布して塗膜を形成する段階である。
【０１０２】
前記液晶配向剤組成物を基板に塗布する方法は特に制限されず、例えばスクリーン印刷、オフセット印刷、フレキソ印刷、インクジェットなどの方法が用いられ得る。
【０１０３】
そして、前記液晶配向剤組成物は、有機溶媒に溶解または分散させ得る。前記有機溶媒の具体的な例としてはＮ，Ｎ−ジメチルホルムアミド、Ｎ，Ｎ−ジメチルアセトアミド、Ｎ−メチル−２−ピロリドン、Ｎ−メチルカプロラクタム、２−ピロリドン、Ｎ−エチルピロリドン、Ｎ−ビニルピロリドン、ジメチルスルホキシド、テトラメチルウレア、ピリジン、ジメチルスルホン、ヘキサメチルスルホキシド、γ−ブチロラクトン、３−メトキシ−Ｎ，Ｎ−ジメチルプロパンアミド、３−エトキシ−Ｎ，Ｎ−ジメチルプロパンアミド、３−ブトキシ−Ｎ，Ｎ−ジメチルプロパンアミド、１，３−ジメチル−イミダゾリジノン、エチルアミルケトン、メチルノニルケトン、メチルエチルケトン、メチルイソアミルケトン、メチルイソプロピルケトン、シクロヘキサノン、エチレンカーボネート、プロピレンカーボネート、ジグライム、４−ヒドロキシ−４−メチル−２−ペンタノン、エチレングリコールモノメチルエーテル、エチレングリコールモノメチルエーテルアセテート、エチレングリコールモノエチルエーテル、エチレングリコールモノエチルエーテルアセテート、エチレングリコールモノプロピルエーテル、エチレングリコールモノプロピルエーテルアセテート、エチレングリコールモノイソプロピルエーテル、エチレングリコールモノイソプロピルエーテルアセテート、エチレングリコールモノブチルエーテル、エチレングリコールモノブチルエーテルアセテートなどが挙げられる。これらは単独で用いてもよく、混合して用いてもよい。
【０１０４】
また、前記液晶配向剤組成物は、有機溶媒の他に他の成分をさらに含み得る。非制限的な例として、前記液晶配向剤組成物が塗布されたとき、膜厚さの均一性や表面平滑性を向上させるか、あるいは液晶配向膜と基板との密着性を向上させるか、あるいは液晶配向膜の誘電率や導電性を変化させるか、あるいは液晶配向膜の緻密性を増加させることができる添加剤がさらに含まれ得る。このような添加剤としては各種溶媒、界面活性剤、シラン系化合物、誘電体または架橋性化合物などを例示することができる。
【０１０５】
前記段階２は、前記液晶配向剤組成物を基板に塗布して形成された塗膜を乾燥する段階である。
【０１０６】
前記塗膜を乾燥する段階は、塗膜の加熱、真空蒸着などの方法を用い得、５０〜１５０℃、または６０〜１４０℃で行われることが好ましい。
【０１０７】
前記段階３は、前記乾燥段階直後の塗膜に光を照射して配向処理する段階である。
【０１０８】
本明細書において、前記「乾燥段階直後の塗膜」は、乾燥段階以後に乾燥段階以上の温度で熱処理する段階を行わず直ちに光照射することを意味し、熱処理以外の他の段階は付加が可能である。
【０１０９】
より具体的には、すでにポリアミック酸またはポリアミック酸エステルを含む液晶配向剤を用いて液晶配向膜を製造する場合にはポリアミック酸のイミド化のために必須として高温の熱処理を行った後光を照射する段階を含むが、上述した一実施形態の液晶配向剤を用いて液晶配向膜を製造する場合には前記熱処理段階を含まず、直ちに光を照射して配向処理した後、配向処理した塗膜を熱処理して硬化することによって、小さい光照射エネルギ下でも十分な配向性と安定性が強化した液晶配向膜を製造することができる。
【０１１０】
そして、前記配向処理する段階で光照射は、１５０〜４５０ｎｍ波長の偏光した紫外線を照射することであり得る。この時、露光の強さは、液晶配向剤用重合体の種類によって異なり、１０ｍＪ／ｃｍ２〜１０Ｊ／ｃｍ２のエネルギ、好ましくは３０ｍＪ／ｃｍ２〜２Ｊ／ｃｍ２のエネルギを照射し得る。
【０１１１】
前記紫外線としては、（１）石英ガラス、ソーダライムガラス、ソーダライムフリーガラスなどの透明基板の表面に誘電異方性の物質がコートされた基板を用いた偏光装置、（２）微細にアルミニウムまたは金属ワイヤが蒸着された偏光板、または（３）石英ガラスの反射によるブルースター偏光装置などを通過または照射する方法で偏光処理した紫外線の中から選ばれた偏光紫外線を照射して配向処理をする。この時、偏光した紫外線は基板面に垂直に照射することもでき、特定の角で入射角を傾斜して照射することもできる。このような方法によって液晶分子の配向能力が塗膜に付与される。
【０１１２】
前記段階４は、前記配向処理した塗膜を熱処理して硬化する段階である。
【０１１３】
前記配向処理した塗膜を熱処理して硬化する段階は、従来のポリアミック酸またはポリアミック酸エステルを含む液晶配向剤用重合体を用いて液晶配向膜を製造する方法でも光照射以後に行う段階であり、液晶配向剤を基板に塗布し、光を照射する前に、または光を照射しながら液晶配向剤をイミド化させるために行う熱処理段階とは区分される。
【０１１４】
この時、前記熱処理はホットプレート、熱風循環炉、赤外線炉などの加熱手段によって行われ得、１５０〜３００℃、または２００〜２５０℃で行われることが好ましい。
【０１１５】
一方、前記塗膜を乾燥する段階（段階２）以後に必要に応じて、前記乾燥段階直後の塗膜に乾燥段階以上の温度で熱処理する段階をさらに含み得る。前記熱処理はホットプレート、熱風循環炉、赤外線炉などの加熱手段によって行われ得、１５０℃〜２５０℃で行われることが好ましい。この過程で液晶配向剤をイミド化させ得る。
【０１１６】
すなわち、前記液晶配向膜の製造方法は、上述した液晶配向剤を基板に塗布して塗膜を形成する段階（段階１）；前記塗膜を乾燥する段階（段階２）；前記乾燥段階直後の塗膜に乾燥段階以上の温度で熱処理する段階（段階３）；前記熱処理した塗膜に光を照射するかラビング処理して配向処理する段階（段階４）および前記配向処理した塗膜を熱処理して硬化する段階（段階５）を含み得る。
【０１１７】
一方、発明のまた他の実施形態によれば、上述した液晶配向膜の製造方法により製造された液晶配向膜が提供される。
【０１１８】
前述したように、前記化学式１で表される繰り返し単位、化学式２で表される繰り返し単位および化学式３で表される繰り返し単位からなる群より選ばれた２種以上の繰り返し単位を含み、特に前記繰り返し単位のうち化学式１で表されるイミド繰り返し単位を５〜７４モル％含む第１液晶配向剤用重合体と、下記化学式４で表される繰り返し単位、下記化学式５で表される繰り返し単位および下記化学式６で表される繰り返し単位からなる群より選ばれた１種以上の繰り返し単位を含む第２液晶配向剤用重合体を混合して用いると、配向性と安定性が強化した液晶配向膜を製造することができる。
【０１１９】
一方、発明のまた他の実施形態によれば、上述した液晶配向膜を含む液晶表示素子が提供される。
【０１２０】
前記液晶配向膜は、公知の方法によって液晶セルに導入され得、前記液晶セルは同様に公知の方法によって液晶表示素子に導入され得る。前記液晶配向膜は、前記化学式１で表される繰り返し単位を特定の含有量含む重合体から製造されて優れた諸般物性と共に優れた安定性を実現することができる。そのため、高い信頼度を現わし得る液晶表示素子を提供する。
【発明の効果】
【０１２１】
本発明によれば、液晶配向剤組成物を基板に塗布および乾燥した後高温の熱処理工程を省略し、直ちに光を照射して配向処理した後、これを熱処理して硬化することによって、光照射エネルギを減らすことができるだけでなく、単純な工程によって配向性と安定性に優れ、かつ高温でも高い電圧保持率を有し、コントラスト比の低下や残像現象を改善させて電気的特性も優れた液晶配向膜を提供できる液晶配向膜の製造方法、液晶配向膜およびこれを含む液晶表示素子が提供される。
【発明を実施するための形態】
【０１２２】
発明を下記の実施例でより詳細に説明する。ただし、下記の実施例は本発明を例示するだけであり、本発明の内容は下記の実施例によって限定されない。
【０１２３】
＜製造例＞
【０１２４】
製造例１：ジアミンＤＡ１−１の製造
【０１２５】
下記反応式のように製造した。
【化２９】
0006859582.tif 000030
【０１２６】
具体的には、ＣＢＤＡ（シクロブタン−１，２，３，４−テトラカルボン酸二無水物、化合物１）と４−ニトロアニリン（４−ｎｉｔｒｏａｎｉｌｉｎｅ）をＤＭＦ（Ｄｉｍｅｔｈｙｌｆｏｒｍａｍｉｄｅ）に溶解させて混合物を製造した。次いで、前記混合物を約８０℃で約１２時間反応させて化合物２のアミック酸を製造した。以後、前記アミック酸をＤＭＦに溶解させ、酢酸無水物および酢酸ナトリウムを添加して混合物を製造した。次いで、前記混合物に含まれたアミック酸を約９０℃で約４時間イミド化させて化合物３を得た。このように得られた化合物３のイミドをＤＭＡｃ（Ｄｉｍｅｔｈｙｌａｃｅｔａｍｉｄｅ）に溶解させた後、Ｐｄ／Ｃを添加して混合物を製造した。これを約４５℃および約６ｂａｒの水素圧力下で約２０時間還元させてジアミンＤＡ１−１を製造した。
【０１２７】
製造例２：ジアミンＤＡ１−２の製造
【化３０】
0006859582.tif 000031
【０１２８】
ＣＢＤＡ（シクロブタン−１，２，３，４−テトラカルボン酸二無水物）の代わりにＤＭＣＢＤＡ（１，３−ジメチルシクロブタン−１，２，３，４−テトラカルボン酸二無水物）を用いたことを除いては前記製造例１と同様の方法により前記構造を有するＤＡ１−２を製造した。
【０１２９】
製造例３：ジアミンＤＡ１−３の合成
【０１３０】
下記反応式のように製造した。
【化３１】
0006859582.tif 000032
【０１３１】
具体的には、ＣＢＤＡ（シクロブタン−１，２，３，４−テトラカルボン酸二無水物、化合物１）２５ｇを２５０ｍＬのメタノールに入れて１〜２滴の塩酸を添加した後約７５℃で約５時間加熱還流した。溶媒を減圧して除去した後エチルアセテートとノルマルヘキサンを３００ｍＬ添加して固形化した。生成された固体を減圧フィルタし、約４０℃で減圧乾燥した後化合物４、３２ｇを得た。
【０１３２】
収得した化合物４、３４ｇに１００ｍＬのトルエンを添加して常温でオギザリルクロライド（ｏｘａｌｙｌ  ｃｈｌｏｒｉｄｅ）３５ｇを滴下した。２〜３滴のジメチルホルムアミド（ＤＭＦ）を滴加して約５０℃で約１６時間攪拌した。常温に冷却した後溶媒と残留オギザリルクロライドを減圧して除去した。黄色固体生成物にノルマルヘキサン３００ｍＬを添加した後約８０℃で加熱還流した。加熱した反応溶液を濾過してノルマルヘキサンに溶けないｉｍｐｕｒｉｔｙを除去してゆっくり常温まで冷却して生成された白色の結晶を濾過した後約４０℃の減圧オーブンで乾燥して化合物５、３２．６ｇを得た。
【０１３３】
４−ニトロアニリン（４−ｎｉｔｒｏａｎｉｌｉｎｅ）２９．６ｇとトリエタノールアミン（ＴＥＡ）２１．７ｇを約４００ｍＬのテトラヒドロフラン（ＴＨＦ）に入れて常温で化合物５、３２．６ｇを添加した。常温で約１６時間攪拌した後生成された沈殿物を濾過した。ろ液にジクロロメタン（Ｄｉｃｈｌｏｒｏ  ｍｅｔｈａｎｅ）約４００ｍＬを入れて０．１Ｎ塩酸水溶液で洗浄した後再び飽和炭酸水素ナトリウム（ＮａＨＣＯ３）水溶液で洗浄した。洗浄した有機溶液を減圧濾過して固体生成物を得て再びジクロロメタンで再結晶して固体相のジニトロ化合物６を４３ｇで得た。
【０１３４】
得られたジニトロ化合物６、４３ｇを高圧反応器に入れた後ＴＨＦ約５００ｍＬに溶かして１０ｗｔ％のＰｄ／Ｃ、２．２ｇを添加した後３気圧の水素気体（Ｈ２）下で約１６時間常温攪拌した。反応後ｃｅｌｉｔｅフィルタ濾過を用いてＰｄ／Ｃを除去して濾過した後ろ液を減圧濃縮してエステル化したジアミンＤＡ１−３、３７ｇを得た。
【０１３５】
製造例４：ジアミンＤＡ２−１の合成
【化３２】
0006859582.tif 000033
【０１３６】
１７．１ｇ（１００ｍｍｏｌ）の２−クロロ−５−ニトロピリジン（２−ｃｈｌｏｒｏ−５−ｎｉｔｒｏｐｙｒｉｄｉｎｅ、化合物７）、１２．５ｇ（９８．６ｍｍｏｌ）の４−ニトロフェノール（４−ｎｉｔｒｏｐｈｅｎｏｌ、化合物８）を２００ｍＬのジメチルスルホキシド（Ｄｉｍｅｔｈｙｌｓｕｌｆｏｘｉｄｅ，ＤＭＳＯ）に完全に溶かした後、２７．２ｇ（２００ｍｍｏｌ）の炭酸カリウム（Ｋ２ＣＯ３）を添加して常温で約１６時間攪拌した。反応が終結すると反応物を約５００ｍＬの水が入った容器に投入して約１時間攪拌した。これを濾過して得た固体を約２００ｍＬの水と約２００ｍＬのエタノールで洗浄して１６ｇ（６１．３ｍｍｏｌ）のジアミン化合物９を合成した（収率：５７％）。
【化３３】
0006859582.tif 000034
【０１３７】
前記化合物９をエチルアセテート（ｅｔｈｙｌ  ａｃｅｔａｔｅ，ＥＡ）とＴＨＦを１：１で混合した約２００ｍＬ溶液に溶かした後、０．８ｇのパラジウム／カーボン（Ｐｄ／Ｃ）を投入して水素環境下で約１２時間攪拌した。反応終了後セライトパッドに濾過したろ液を濃縮して１１ｇのジアミン化合物ＤＡ２−１（ｐＯＤＡ）を製造した（収率：８９％）。
【０１３８】
製造例５：ジアミンＤＡ２−２の合成
【化３４】
0006859582.tif 000035
【０１３９】
前記４−ニトロフェノール（４−ｎｉｔｒｏｐｈｅｎｏｌ、化合物８）の代わりに３−ニトロフェノール（３−ｎｉｔｒｏｐｈｅｎｏｌ）を用いたことを除いては、前記製造例４と同様の方法によりジアミン化合物ＤＡ２−２を製造した。
【０１４０】
製造例６：ジアミンＤＡ２−３の合成
【化３５】
0006859582.tif 000036
【０１４１】
前記２−クロロ−５−ニトロピリジン（２−ｃｈｌｏｒｏ−５−ｎｉｔｒｏｐｙｒｉｄｉｎｅ、化合物７）の代わりに２−クロロ−４−ニトロピリジン（２−ｃｈｌｏｒｏ−４−ｎｉｔｒｏｐｙｒｉｄｉｎｅ）を用いたことを除いては、前記製造例４と同様の方法によりジアミン化合物ＤＡ２−３を製造した。
【０１４２】
＜合成例＞
【０１４３】
合成例１〜４および比較合成例１：第１重合体の合成
【０１４４】
合成例１：液晶配向剤用重合体Ｐ−１の製造
【０１４５】
前記製造例１で製造したＤＡ１−１、５．０ｇ（１３．３ｍｍｏｌ）と無水Ｎ−メチルピロリドン（ＮＭＰ）７１．２７ｇに完全に溶かした。そして、ｉｃｅ  ｂａｔｈ下で１，３−ジメチル−シクロブタン−１，２，３，４−テトラカルボン酸二無水物（ＤＭＣＢＤＡ）２．９２ｇ（１３．０３ｍｍｏｌ）を前記溶液に添加して約１６時間常温で攪拌して液晶配向剤用重合体Ｐ−１を製造した。
【０１４６】
ＧＰＣにより前記重合体Ｐ−１の分子量を確認した結果、数平均分子量（Ｍｎ）が１５，５００ｇ／ｍｏｌであり、重量平均分子量（Ｍｗ）が３１，０００ｇ／ｍｏｌであった。そして、重合体Ｐ−１のモノマー構造は用いたモノマーの当量比によって定められるものであり、分子内イミド構造の比率が５０．５％、アミック酸構造の比率が４９．５％であった。
【０１４７】
合成例２：液晶配向剤用重合体Ｐ−２の製造
【０１４８】
前記製造例２で製造したＤＡ１−２、５．３７６ｇをＮＭＰ７４．６６ｇに先に溶かした後、１，３−ジメチル−シクロブタン−１，２，３，４−テトラカルボン酸二無水物（ＤＭＣＢＤＡ）２．９２ｇを添加して約１６時間常温で攪拌した。以後、前記合成例１と同様の方法により重合体Ｐ−２を製造した。
【０１４９】
ＧＰＣにより前記重合体Ｐ−２の分子量を確認した結果、数平均分子量（Ｍｎ）が１７，３００ｇ／ｍｏｌであり、重量平均分子量（Ｍｗ）が３４，０００ｇ／ｍｏｌであった。そして、重合体Ｐ−２は分子内イミド構造の比率が５０．５％、アミック酸構造の比率が４９．５％であった。
【０１５０】
合成例３：液晶配向剤用重合体Ｐ−３の製造
【０１５１】
前記製造例２で製造したＤＡ１−２、５．０ｇ、フェニレンジアミン（ｐ−ｐｈｅｎｙｌｅｎｅｄｉａｍｉｎｅ）１．０７ｇをＮＭＰ８９．８１ｇに先に溶かした後、シクロブタン−１，２，３，４−テトラカルボン酸二無水物（ＣＢＤＡ）１．９０ｇとオキシジフタル酸二無水物３．００ｇを添加して約１６時間常温で攪拌して重合体Ｐ−３を製造した。
【０１５２】
ＧＰＣにより前記重合体Ｐ−３の分子量を確認した結果、数平均分子量（Ｍｎ）が１７，０００ｇ／ｍｏｌであり、重量平均分子量（Ｍｗ）が３３，０００ｇ／ｍｏｌであった。そして、重合体Ｐ−３の分子内イミド構造の比率は３３．８％、アミック酸構造の比率は６６．２％であった。
【０１５３】
合成例４：液晶配向剤用重合体Ｐ−４の製造
【０１５４】
前記製造例２で製造したＤＡ１−１、５．０ｇおよび前記製造例３で製造したＤＡ１−３  ３．９３ｇをＮＭＰ１２７．９４ｇに先に溶かした後、シクロブタン−１，２，３，４−テトラカルボン酸二無水物（ＣＢＤＡ）５．２８ｇを添加して約１６時間常温で攪拌して液晶配向剤用重合体Ｐ−４を製造した。
【０１５５】
比較合成例１：液晶配向剤用重合体ＰＲ−１の製造
【０１５６】
フェニレンジアミン（ｐ−ｐｈｅｎｙｌｅｎｅｄｉａｍｉｎｅ）６．００ｇをＮＭＰ１５６．９ｇに先に溶かした後、シクロブタン−１，２，３，４−テトラカルボン酸二無水物（ＣＢＤＡ）５．３４ｇと１，３−ジメチル−シクロブタン−１，２，３，４−テトラカルボン酸二無水物（ＤＭＣＢＤＡ）６．１０ｇを添加して約１６時間常温で攪拌して重合体ＰＲ−１を製造した。
【０１５７】
ＧＰＣにより前記重合体ＰＲ−１の分子量を確認した結果、数平均分子量（Ｍｎ）が１５，０００ｇ／ｍｏｌであり、重量平均分子量（Ｍｗ）が２８，０００ｇ／ｍｏｌであった。そして、重合体ＰＲ−１のモノマー構造を分析した結果、分子内アミック酸構造の比率が１００％であった。
【０１５８】
合成例５〜２５および比較合成例２〜７：第２重合体の合成
【０１５９】
合成例５：液晶配向剤用重合体Ｑ−１
【０１６０】
前記製造例４で製造したジアミンＤＡ２−１、１９．８４０ｇ（０．０９９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２５．７６１ｇに完全に溶かした。
【０１６１】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−１を製造した。ＧＰＣにより前記重合体Ｑ−１の分子量を確認した結果、重量平均分子量（Ｍｗ）が２７，０００ｇ／ｍｏｌであった。
【０１６２】
合成例６：液晶配向剤用重合体Ｑ−２
【０１６３】
前記製造例４で製造したジアミンＤＡ２−１、１４．７０８ｇ（０．０７３ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）１９６．６８１ｇに完全に溶かした。
【０１６４】
そして、ｉｃｅ  ｂａｔｈ下で３，３'，４，４'−ビフェニルテトラカルボン酸二無水物（３，３'，４，４'−Ｂｉｐｈｅｎｙｌ  Ｔｅｔｒａｃａｒｂｏｘｙｌｉｃ  Ａｃｉｄ  Ｄｉａｎｈｙｄｒｉｄｅ，ＢＰＤＡ）２０．０ｇ（０．０６８ｍｍｏｌ）を前記溶液に添加して常温で約１６時間攪拌して液晶配向剤用重合体Ｑ−２を製造した。ＧＰＣにより前記重合体Ｑ−２の分子量を確認した結果、重量平均分子量（Ｍｗ）が２３，０００ｇ／ｍｏｌであった。
【０１６５】
合成例７：液晶配向剤用重合体Ｑ−３
【０１６６】
前記製造例４で製造したジアミンＤＡ２−１、１９．３０５ｇ（０．０９６ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２２．７２６ｇに完全に溶かした。
【０１６７】
そして、ｉｃｅ  ｂａｔｈ下で１，２，４，５−シクロヘキサンテトラカルボン酸二無水物（１，２，４，５−Ｃｙｃｌｏｈｅｘａｎｅｔｅｔｒａｃａｒｂｏｘｙｌｉｃ  Ｄｉａｎｈｙｄｒｉｄｅ，ＨＰＭＤＡ）２０．０ｇ（０．０８９ｍｍｏｌ）を前記溶液に添加して常温で約１６時間攪拌して液晶配向剤用重合体Ｑ−３を製造した。ＧＰＣにより前記重合体Ｑ−３の分子量を確認した結果、重量平均分子量（Ｍｗ）が２６，５００ｇ／ｍｏｌであった。
【０１６８】
合成例８：液晶配向剤用重合体Ｑ−４
【０１６９】
前記製造例４で製造したジアミンＤＡ２−１、１．９８４ｇ（０．０１ｍｍｏｌ）、ｐ−フェニレンジアミン（ｐ−ｐｈｅｎｙｌｅｎｅｄｉａｍｉｎｅ，ｐ−ＰＤＡ）９．５９６ｇ（０．０８９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）１７８．９５２ｇに完全に溶かした。
【０１７０】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−４を製造した。ＧＰＣにより前記重合体Ｑ−４の分子量を確認した結果、重量平均分子量（Ｍｗ）が２４，０００ｇ／ｍｏｌであった。
【０１７１】
合成例９：液晶配向剤用重合体Ｑ−５
【０１７２】
前記製造例４で製造したジアミンＤＡ２−１、９．９２０ｇ（０．０４９ｍｍｏｌ）ｐ−フェニレンジアミン（ｐ−ｐｈｅｎｙｌｅｎｅｄｉａｍｉｎｅ，ｐ−ＰＤＡ）５．３３１ｇ（０．０４９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）１９９．７５６ｇに完全に溶かした。
【０１７３】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−５を製造した。ＧＰＣにより前記重合体Ｑ−５の分子量を確認した結果、重量平均分子量（Ｍｗ）が２７，０００ｇ／ｍｏｌであった。
【０１７４】
合成例１０：液晶配向剤用重合体Ｑ−６
【０１７５】
前記製造例４で製造したジアミンＤＡ２−１、１．９８４ｇ（０．０１ｍｍｏｌ）、４，４'−オキシジアニリン（４，４'−ｏｘｙｄｉａｎｉｌｉｎｅ，ＯＤＡ）１７．７６８ｇ（０．０８９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２５．２６３ｇに完全に溶かした。
【０１７６】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−６を製造した。ＧＰＣにより前記重合体Ｑ−６の分子量を確認した結果、重量平均分子量（Ｍｗ）が２７，０００ｇ／ｍｏｌであった。
【０１７７】
合成例１１：液晶配向剤用重合体Ｑ−７
【０１７８】
前記製造例４で製造したジアミンＤＡ２−１、９．９２０ｇ（０．０４９ｍｍｏｌ）４，４'−オキシジアニリン（４，４'−ｏｘｙｄｉａｎｉｌｉｎｅ，ＯＤＡ）９．８７１ｇ（０．０４９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２５．４８４ｇに完全に溶かした。
【０１７９】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−７を製造した。ＧＰＣにより前記重合体Ｑ−７の分子量を確認した結果、重量平均分子量（Ｍｗ）が２７，５００ｇ／ｍｏｌであった。
【０１８０】
合成例１２：液晶配向剤用重合体Ｑ−８
【０１８１】
前記製造例４で製造したジアミンＤＡ２−１、１．９８４ｇ（０．０１ｍｍｏｌ）、４，４'−メチレンジアニリン（４，４'−Ｍｅｔｈｙｌｅｎｅｄｉａｎｉｌｉｎｅ，ＭＤＡ）１７．５９３ｇ（０．０８９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２４．２７２ｇに完全に溶かした。
【０１８２】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−８を製造した。ＧＰＣにより前記重合体Ｑ−８の分子量を確認した結果、重量平均分子量（Ｍｗ）が２８，５００ｇ／ｍｏｌであった。
【０１８３】
合成例１３：液晶配向剤用重合体Ｑ−９
【０１８４】
前記製造例４で製造したジアミンＤＡ２−１、９．９２０ｇ（０．０４９ｍｍｏｌ）４，４'−メチレンジアニリン（４，４'−Ｍｅｔｈｙｌｅｎｅｄｉａｎｉｌｉｎｅ，ＭＤＡ）９．７７４ｇ（０．０４９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２４．９３４ｇに完全に溶かした。
【０１８５】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−９を製造した。ＧＰＣにより前記重合体Ｑ−９の分子量を確認した結果、重量平均分子量（Ｍｗ）が２８，５００ｇ／ｍｏｌであった。
【０１８６】
合成例１４：液晶配向剤用重合体Ｑ−１０
【０１８７】
前記製造例４で製造したジアミンＤＡ２−１、１．４７１ｇ（０．００７ｍｍｏｌ）、ｐ−フェニレンジアミン（ｐ−ｐｈｅｎｙｌｅｎｅｄｉａｍｉｎｅ，ｐ−ＰＤＡ）７．１１４ｇ（０．０６６ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）１６１．９８０ｇに完全に溶かした。
【０１８８】
そして、ｉｃｅ  ｂａｔｈ下で３，３'，４，４'−ビフェニルテトラカルボン酸二無水物（３，３'，４，４'−Ｂｉｐｈｅｎｙｌ  Ｔｅｔｒａｃａｒｂｏｘｙｌｉｃ  Ａｃｉｄ  Ｄｉａｎｈｙｄｒｉｄｅ，ＢＰＤＡ）２０．０ｇ（０．０６８ｍｍｏｌ）を前記溶液に添加して常温で１６時間攪拌して液晶配向用重合体Ｑ−１０を製造した。ＧＰＣにより前記重合体Ｑ−１０の分子量を確認した結果、重量平均分子量（Ｍｗ）が２５，５００ｇ／ｍｏｌであった。
【０１８９】
合成例１５：液晶配向剤用重合体Ｑ−１１
【０１９０】
前記製造例４で製造したジアミンＤＡ２−１、１．４７１ｇ（０．００７ｍｍｏｌ）、４，４'−オキシジアニリン（４，４'−ｏｘｙｄｉａｎｉｌｉｎｅ，ＯＤＡ）１３．１７２ｇ（０．０６６ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）１９６．３１２ｇに完全に溶かした。
【０１９１】
そして、ｉｃｅ  ｂａｔｈ下で３，３'，４，４'−ビフェニルテトラカルボン酸二無水物（３，３'，４，４''−Ｂｉｐｈｅｎｙｌ  Ｔｅｔｒａｃａｒｂｏｘｙｌｉｃ  Ａｃｉｄ  Ｄｉａｎｈｙｄｒｉｄｅ，ＢＰＤＡ）２０．０ｇ（０．０６８ｍｍｏｌ）を前記溶液に添加して常温で約１６時間攪拌して液晶配向剤用重合体Ｑ−１１を製造した。ＧＰＣにより前記重合体Ｑ−１１の分子量を確認した結果、重量平均分子量（Ｍｗ）が２５，０００ｇ／ｍｏｌであった。
【０１９２】
合成例１６：液晶配向剤用重合体Ｑ−１２
【０１９３】
前記製造例４で製造したジアミンＤＡ２−１、１．４７１ｇ（０．００７ｍｍｏｌ）、４，４'−メチレンジアニリン（４，４'−Ｍｅｔｈｙｌｅｎｅｄｉａｎｉｌｉｎｅ，ＭＤＡ）１３．０４３ｇ（０．０６６ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）１９５．５７８ｇに完全に溶かした。
【０１９４】
そして、ｉｃｅ  ｂａｔｈ下で３，３'，４，４'−ビフェニルテトラカルボン酸二無水物（３，３'，４，４'−Ｂｉｐｈｅｎｙｌ  Ｔｅｔｒａｃａｒｂｏｘｙｌｉｃ  Ａｃｉｄ  Ｄｉａｎｈｙｄｒｉｄｅ，ＢＰＤＡ）２０．０ｇ（０．０６８ｍｍｏｌ）を前記溶液に添加して常温で約１６時間攪拌して液晶配向用重合体Ｑ−１２を製造した。ＧＰＣにより前記重合体Ｑ−１２の分子量を確認した結果、重量平均分子量（Ｍｗ）が２６，０００ｇ／ｍｏｌであった。
【０１９５】
合成例１７：液晶配向剤用重合体Ｑ−１３
【０１９６】
前記製造例４で製造したジアミンＤＡ２−１、１．９３０ｇ（０．０１ｍｍｏｌ）、ｐ−フェニレンジアミン（ｐ−ｐｈｅｎｙｌｅｎｅｄｉａｍｉｎｅ，ｐ−ＰＤＡ）９．３３７ｇ（０．０８６ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）１７７．１８１ｇに完全に溶かした。
【０１９７】
そして、ｉｃｅ  ｂａｔｈ下で１，２，４，５−シクロヘキサンテトラカルボン酸二無水物（１，２，４，５−Ｃｙｃｌｏｈｅｘａｎｅｔｅｔｒａｃａｒｂｏｘｙｌｉｃ  Ｄｉａｎｈｙｄｒｉｄｅ，ＨＰＭＤＡ）２０．０ｇ（０．０８９ｍｍｏｌ）を前記溶液に添加して常温で約１６時間攪拌して液晶配向剤用重合体Ｑ−１３を製造した。ＧＰＣにより前記重合体Ｑ−１３の分子量を確認した結果、重量平均分子量（Ｍｗ）が２５，５００ｇ／ｍｏｌであった。
【０１９８】
合成例１８：液晶配向剤用重合体Ｑ−１４
【０１９９】
前記製造例４で製造したジアミンＤＡ２−１、１．９３０ｇ（０．０１ｍｍｏｌ）、４，４'−オキシジアニリン（４，４'−ｏｘｙｄｉａｎｉｌｉｎｅ，ＯＤＡ）１７．２８９ｇ（０．０８６ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２２．２４２ｇに完全に溶かした。
【０２００】
そして、ｉｃｅ  ｂａｔｈ下で１，２，４，５−シクロヘキサンテトラカルボン酸二無水物（１，２，４，５−Ｃｙｃｌｏｈｅｘａｎｅｔｅｔｒａｃａｒｂｏｘｙｌｉｃ  Ｄｉａｎｈｙｄｒｉｄｅ，ＨＰＭＤＡ）２０．０ｇ（０．０８９ｍｍｏｌ）を前記溶液に添加して常温で約１６時間攪拌して液晶配向剤用重合体Ｑ−１４を製造した。ＧＰＣにより前記重合体Ｑ−１４の分子量を確認した結果、重量平均分子量（Ｍｗ）が２６，５００ｇ／ｍｏｌであった。
【０２０１】
合成例１９：液晶配向剤用重合体Ｑ−１５
【０２０２】
前記製造例４で製造したジアミンＤＡ２−１、１．９３０ｇ（０．０１ｍｍｏｌ）、４，４'−メチレンジアニリン（４，４'−Ｍｅｔｈｙｌｅｎｅｄｉａｎｉｌｉｎｅ，ＭＤＡ）１７．１１９ｇ（０．０８６ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２１．２７８ｇに完全に溶かした。
【０２０３】
そして、ｉｃｅ  ｂａｔｈ下で１，２，４，５−シクロヘキサンテトラカルボン酸二無水物（１，２，４，５−Ｃｙｃｌｏｈｅｘａｎｅｔｅｔｒａｃａｒｂｏｘｙｌｉｃ  Ｄｉａｎｈｙｄｒｉｄｅ，ＨＰＭＤＡ）２０．０ｇ（０．０８９ｍｍｏｌ）を前記溶液に添加して常温で約１６時間攪拌して液晶配向剤用重合体Ｑ−１５を製造した。ＧＰＣにより前記重合体Ｑ−１５の分子量を確認した結果、重量平均分子量（Ｍｗ）が２５，５００ｇ／ｍｏｌであった。
【０２０４】
合成例２０：液晶配向剤用重合体Ｑ−１６
【０２０５】
前記製造例５で製造したジアミンＤＡ２−２、１．９８４ｇ（０．０１ｍｍｏｌ）、ｐ−フェニレンジアミン（ｐ−ｐｈｅｎｙｌｅｎｅｄｉａｍｉｎｅ，ｐ−ＰＤＡ）９．５９６ｇ（０．０８９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）１７８．９５２ｇに完全に溶かした。
【０２０６】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−１６を製造した。ＧＰＣにより前記重合体Ｑ−１６の分子量を確認した結果、重量平均分子量（Ｍｗ）が２２，０００ｇ／ｍｏｌであった。
【０２０７】
合成例２１：液晶配向剤用重合体Ｑ−１７
【０２０８】
前記製造例５で製造したジアミンＤＡ２−２、１．９８４ｇ（０．０１ｍｍｏｌ）、４，４'−オキシジアニリン（４，４'−ｏｘｙｄｉａｎｉｌｉｎｅ，ＯＤＡ）１７．７６８ｇ（０．０８９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２５．２６３ｇに完全に溶かした。
【０２０９】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−１７を製造した。ＧＰＣにより前記重合体Ｑ−１７の分子量を確認した結果、重量平均分子量（Ｍｗ）が２６，５００ｇ／ｍｏｌであった。
【０２１０】
合成例２２：液晶配向剤用重合体Ｑ−１８
【０２１１】
前記製造例５で製造したジアミンＤＡ２−２、１．９８４ｇ（０．０１ｍｍｏｌ）、４，４'−メチレンジアニリン（４，４'−Ｍｅｔｈｙｌｅｎｅｄｉａｎｉｌｉｎｅ，ＭＤＡ）１７．５９３ｇ（０．０８９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２４．２７２ｇに完全に溶かした。
【０２１２】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−１８を製造した。ＧＰＣにより前記重合体Ｑ−１８の分子量を確認した結果、重量平均分子量（Ｍｗ）が２４，５００ｇ／ｍｏｌであった。
【０２１３】
合成例２３：液晶配向剤用重合体Ｑ−１９
【０２１４】
前記製造例６で製造したジアミンＤＡ２−３、１．９８４ｇ（０．０１ｍｍｏｌ）、ｐ−フェニレンジアミン（ｐ−ｐｈｅｎｙｌｅｎｅｄｉａｍｉｎｅ，ｐ−ＰＤＡ）９．５９６ｇ（０．０８９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）１７８．９５２ｇに完全に溶かした。
【０２１５】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−１９を製造した。ＧＰＣにより前記重合体Ｑ−１９の分子量を確認した結果、重量平均分子量（Ｍｗ）が２２，５００ｇ／ｍｏｌであった。
【０２１６】
合成例２４：液晶配向剤用重合体Ｑ−２０
【０２１７】
前記製造例６で製造したジアミンＤＡ２−３、１．９８４ｇ（０．０１ｍｍｏｌ）、４，４'−オキシジアニリン（４，４'−ｏｘｙｄｉａｎｉｌｉｎｅ，ＯＤＡ）１７．７６８ｇ（０．０８９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２５．２６３ｇに完全に溶かした。
【０２１８】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−２０を製造した。ＧＰＣにより前記重合体Ｑ−２０の分子量を確認した結果、重量平均分子量（Ｍｗ）が２４，５００ｇ／ｍｏｌであった。
【０２１９】
合成例２５：液晶配向剤用重合体Ｑ−２１
【０２２０】
前記製造例６で製造したジアミンＤＡ２−３、１．９８４ｇ（０．０１ｍｍｏｌ）、４，４'−メチレンジアニリン（４，４'−Ｍｅｔｈｙｌｅｎｅｄｉａｎｉｌｉｎｅ，ＭＤＡ）１７．５９３ｇ（０．０８９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２４．２７２ｇに完全に溶かした。
【０２２１】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体Ｑ−２１を製造した。ＧＰＣにより前記重合体Ｑ−２１の分子量を確認した結果、重量平均分子量（Ｍｗ）が２６，０００ｇ／ｍｏｌであった。
【０２２２】
比較合成例２：液晶配向剤用重合体ＱＲ−１
【０２２３】
ｐ−フェニレンジアミン（ｐ−ｐｈｅｎｙｌｅｎｅｄｉａｍｉｎｅ，ｐ−ＰＤＡ）２６．８５２ｇ（０．０９９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２６５．４９６ｇに完全に溶かした。
【０２２４】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体ＱＲ−１を製造した。ＧＰＣにより前記重合体ＱＲ−１の分子量を確認した結果、重量平均分子量（Ｍｗ）が２６，０００ｇ／ｍｏｌであった。
【０２２５】
比較合成例３：液晶配向剤用重合体ＱＲ−２
【０２２６】
４，４'−オキシジアニリン（４，４'−ｏｘｙｄｉａｎｉｌｉｎｅ，ＯＤＡ）１９．７４３ｇ（０．０９９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２５．２０８ｇに完全に溶かした。
【０２２７】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体ＱＲ−２を製造した。ＧＰＣにより前記重合体ＱＲ−２の分子量を確認した結果、重量平均分子量（Ｍｗ）が２１，０００ｇ／ｍｏｌであった。
【０２２８】
比較合成例４：液晶配向剤用重合体ＱＲ−３
【０２２９】
４，４'−メチレンジアニリン（４，４'−Ｍｅｔｈｙｌｅｎｅｄｉａｎｉｌｉｎｅ，ＭＤＡ）１９．５４８ｇ（０．０８９ｍｍｏｌ）を無水Ｎ−メチルピロリドン（ａｎｈｙｄｒｏｕｓ  Ｎ−ｍｅｔｈｙｌ  ｐｙｒｒｏｌｉｄｏｎｅ：ＮＭＰ）２２４．２１８ｇに完全に溶かした。
【０２３０】
そして、ｉｃｅ  ｂａｔｈ下でピロメリット酸二無水物（ｐｙｒｏｍｅｌｌｉｔｉｃ  ｄｉａｎｈｙｄｒｉｄｅ，ＰＭＤＡ）２０．０ｇ（０．０９２ｍｍｏｌ）を前記溶液に添加して常温で約１６時間攪拌して液晶配向剤用重合体ＱＲ−３を製造した。ＧＰＣにより前記重合体ＱＲ−３の分子量を確認した結果、重量平均分子量（Ｍｗ）が２３，０００ｇ／ｍｏｌであった。
【０２３１】
比較合成例５：液晶配向剤用重合体Ｓ−１
【０２３２】
前記製造例４で製造したジアミンＤＡ２−１の代わりに化学式Ａで表される２，６−ビス（トリフルオロメチル）−４，４'−ジアミノジフェニルエーテル［２，６−ｂｉｓ（ｔｒｉｆｌｕｒｏｒｏｍｅｔｈｙｌ）−４，４'−ｄｉａｍｉｎｏｄｉｐｈｅｎｙｌ  ｅｔｈｅｒ］を用いたことを除いては前記合成例１と同様の方法により液晶配向剤用共重合体Ｓ−１を製造した。
【０２３３】
［化学式Ａ］
【化３６】
0006859582.tif 000037
【０２３４】
＜実施例＞
【０２３５】
実施例１：液晶配向剤組成物の製造
【０２３６】
下記表１に示すような組成で、前記合成例１で製造した液晶配向剤用重合体Ｐ−１、１０ｇと前記合成例４で製造した液晶配向剤用重合体Ｑ−１、１０ｇをＮＭＰ１２．４ｇとｎ−ブトキシエタノール７．６ｇ（重量比率８：２）を入れて５ｗｔ％溶液を得た。そして、得られた溶液をポリ（テトラフルオレンエチレン）材質の気孔サイズが０．１μｍのフィルタで加圧濾過して液晶配向剤組成物を製造した。
【０２３７】
実施例２：液晶配向剤組成物の製造
【０２３８】
下記表１に示すような組成で、液晶配向剤用重合体Ｐ−１の代わりに液晶配向剤用重合体Ｐ−３を用いたことを除いては、前記実施例１と同様の方法により液晶配向剤組成物を製造した。
【０２３９】
実施例３：液晶配向剤組成物の製造
【０２４０】
下記表１に示すような組成で、液晶配向剤用重合体Ｐ−１の代わりに液晶配向剤用重合体Ｐ−４を用いたことを除いては、前記実施例１と同様の方法により液晶配向剤組成物を製造した。
【０２４１】
実施例４〜２３：液晶配向剤組成物の製造
【０２４２】
下記表１に示すような組成で、液晶配向剤用重合体Ｑ−１の代わりに液晶配向剤用重合体Ｑ−２〜Ｑ−２１のうち一つをそれぞれ用いたことを除いては、前記実施例１と同様の方法により液晶配向剤組成物を製造した。
【０２４３】
実施例２４：液晶配向剤組成物の製造
【０２４４】
下記表１に示すような組成で、液晶配向剤用重合体Ｐ−１の代わりに前記合成例１−２で製造した液晶配向剤用重合体Ｐ−２を用い、液晶配向剤用重合体Ｑ−１の代わりに液晶配向剤用重合体Ｑ−４を用いたことを除いては、前記実施例１と同様の方法により液晶配向剤組成物を製造した。
【０２４５】
実施例２５〜２７：液晶配向剤組成物の製造
【０２４６】
下記表１に示すような組成で、液晶配向剤用重合体Ｑ−４の代わりに液晶配向剤用重合体Ｑ−１０〜Ｑ−１２のうち一つをそれぞれ用いたことを除いては、前記実施例２４と同様の方法により液晶配向剤組成物を製造した。
【０２４７】
実施例２８：液晶配向剤組成物の製造
【０２４８】
下記表１に示すような組成で、液晶配向剤用重合体Ｐ−２を４ｇ、液晶配向剤用重合体Ｑ−４を１６ｇ投入したことを除いては、前記実施例２４と同様の方法により液晶配向剤組成物を製造した。
【０２４９】
実施例２９〜３１：液晶配向剤組成物の製造
【０２５０】
下記表１に示すような組成で、液晶配向剤用重合体Ｑ−４の代わりに液晶配向剤用重合体Ｑ−１０〜Ｑ−１２のうち一つをそれぞれ用いたことを除いては、前記実施例２８と同様の方法により液晶配向剤組成物を製造した。
【０２５１】
比較例１：液晶配向剤組成物の製造
【０２５２】
液晶配向剤用重合体Ｑ−１を用いず液晶配向剤用重合体Ｐ−１を２０ｇ投入したことを除いては、前記実施例１と同様の方法により液晶配向剤組成物を製造した。
【０２５３】
比較例２：液晶配向剤組成物の製造
【０２５４】
液晶配向剤用重合体Ｐ−１を用いず液晶配向剤用重合体Ｑ−１を２０ｇ投入したことを除いては、前記実施例１と同様の方法により液晶配向剤組成物を製造した。
【０２５５】
比較例３：液晶配向剤組成物の製造
【０２５６】
下記表１に示すような組成で、液晶配向剤用重合体Ｐ−１の代わりに液晶配向剤用重合体ＰＲ−１を用いたことを除いては、前記実施例１と同様の方法により液晶配向剤組成物を製造した。
【０２５７】
比較例４〜６：液晶配向剤組成物の製造
【０２５８】
下記表１に示すような組成で、液晶配向剤用重合体Ｑ−１の代わりに液晶配向剤用重合体ＱＲ−１〜ＱＲ−３をそれぞれ用いたことを除いては、前記実施例１と同様の方法により液晶配向剤組成物を製造した。
【０２５９】
比較例７：液晶配向剤組成物の製造
【０２６０】
下記表１に示すような組成で、液晶配向剤用重合体Ｐ−１の代わりに液晶配向剤用重合体Ｐ−３を用いたことを除いては、前記比較例５と同様の方法により液晶配向剤組成物を製造した。
【０２６１】
比較例８：液晶配向剤組成物の製造
【０２６２】
下記表１に示すような組成で、液晶配向剤用重合体Ｐ−１の代わりに液晶配向剤用重合体Ｐ−４を用いたことを除いては、前記比較例６と同様の方法により液晶配向剤組成物を製造した。
【０２６３】
比較例９：液晶配向剤組成物の製造
【０２６４】
下記表１に示すような組成で、液晶配向剤用重合体Ｑ−１の代わりに液晶配向剤用重合体Ｓ−１を用いたことを除いては、前記実施例１と同様の方法により液晶配向剤組成物を製造した。
【０２６５】
実施例１〜３１および比較例１〜９による液晶配向剤組成物の重合体組成は下記表１に示すとおりである。
【０２６６】
【表１】
0006859582.tif 000038
【０２６７】
＜実験例＞
【０２６８】
１）液晶配向セルの製造
【０２６９】
前記実施例および比較例で製造した液晶配向剤組成物を用いて液晶配向セルを製造した。
【０２７０】
具体的には、２．５ｃｍＸ２．７ｃｍの大きさを有する四角形ガラス基板上に厚さ６０ｎｍ、面積１ｃｍＸ１ｃｍのＩＴＯ電極がパターンされた電圧保持率（ＶＨＲ）用上／下基板それぞれにスピンコート方式で液晶配向剤組成物を塗布した。次いで、液晶配向剤が塗布された基板を約７０℃のホットプレートの上に置いて３分間乾燥して溶媒を蒸発させた。このように得られた塗膜を配向処理するために、上／下板それぞれの塗膜に線偏光子が付着された露光機を用いて２５４ｎｍの紫外線を０．１〜１．０Ｊ／ｃｍ２の露光量で照射した。以後、配向処理した上／下板を約２３０℃のオーブンで３０分間焼成（硬化）して膜厚さ０．１μｍの塗膜を得た。以後、４．５μｍ大きさのボールスペーサーが含浸されたシール剤（ｓｅａｌｉｎｇ  ａｇｅｎｔ）を液晶注入口を除いた上板の縁に塗布した。そして、上板および下板に形成された配向膜が互いに向かい合って配向方向が互いに並ぶように整列させた後上下板を合着してシール剤をＵＶおよび熱硬化することによって空のセルを製造した。そして、前記空のセルに液晶を注入して注入口をシール剤で密封して液晶配向セルを製造した。
【０２７１】
１）液晶配向特性の評価
【０２７２】
上記のように製造した液晶セルの上板および下板に偏光板を互いに垂直になるように付着した。この時、下板に付着した偏光板の偏光軸は液晶セルの配向軸と平行するようにした。そして、偏光板が付着した液晶セルを明るさ７，０００ｃｄ／ｍ２のバックライトの上に置いて肉眼で光漏れを観察した。この時、液晶配向膜の配向特性に優れるため液晶をうまく配列させると互いに垂直に付着した上、下の偏光板によって光が通過されず、不良なく暗く観察される。このような場合の配向特性を「良好」とし、液晶の流れ跡や輝点のような光漏れが観察されると「不良」として下記表２に示した。
【０２７３】
２）液晶配向安定性の評価
【０２７４】
前記製造した液晶配向セルの上板および下板に偏光板を互いに垂直になるように付着した。前記偏光板が付着した液晶セルを７，０００ｃｄ／ｍ２のバックライトの上に付着してブラック状態の輝度を輝度明るさ測定装備であるＰＲ−８８０装備を用いて測定した。そして、前記液晶セルを常温で交流電圧５Ｖで２４時間駆動した。以後、液晶セルの電圧をオフ状態で上述した内容と同様にブラック状態の輝度を測定した。液晶セルの駆動前に測定された初期輝度（Ｌ０）と駆動後測定された後輝度（Ｌ１）との間の差を初期輝度（Ｌ０）値で割って１００を乗じて輝度変動率を計算した。このように計算した輝度変動率は０％に近いほど配向安定性が優れることを意味する。このような輝度変化率の測定結果により次の基準下に残像水準を評価した。交流（ＡＣ，ａｌｔｅｒｎａｔｉｎｇ  ｃｕｒｒｅｎｔ）残像は最小化することが好ましく、測定結果で輝度変動率が１０％未満は「優秀」、輝度変動率が１０％〜２０％は「普通」、輝度変動率が２０％を超えると「不良」と評価し、その結果を下記表２に示した。
【０２７５】
３）電圧保持率（ｖｏｌｔａｇｅ  ｈｏｌｄｉｎｇ  ｒａｔｉｏ，ＶＨＲ）の測定
【０２７６】
前記実施例１〜３１および比較例１〜９で製造した液晶配向剤を用いて下記のような方法で電圧保持率用液晶セルを製造した。
【０２７７】
２．５ｃｍＸ２．７ｃｍの大きさを有する四角形ガラス基板上に厚さ６０ｎｍ、面積１ｘ１ｃｍのＩＴＯ電極がパターンされた電圧保持率（ＶＨＲ）用上、下基板それぞれにスピンコート方式を用いて液晶配向剤を塗布した。
【０２７８】
次いで、液晶配向剤が塗布された基板を約７０℃のホットプレートの上に置いて３分間乾燥して溶媒を蒸発させた。このように得られた塗膜を配向処理するために上、下板のそれぞれの塗膜に線偏光子が付着した露光機を用いて２５４ｎｍの紫外線を１Ｊ／ｃｍ２露光量で照射した。以後配向処理した上、下基板を２３０℃のオーブンで３０分間焼成硬化して膜厚さ０．１μｍの塗膜を得た。以後４．５μｍのボールスペーサーが含浸されたシール剤を液晶注入口を除いた上、下板縁に塗布した。そして、上板および下板に配向処理方向が向かい合って並ぶように整列させた後上、下板を合着してシール剤をＵＶおよび熱硬化することによって空のセルを製造した。そして、前記空のセルに液晶を注入して注入口をシール剤で密封して液晶セルを製造した。
【０２７９】
前記のような方法で製造した液晶セルの電気的特性である電圧保持率（ＶＨＲ）をＴＯＹＯ６２５４装備を用いて測定した。電圧保持率は１Ｖ、１Ｈｚ、６０℃の苛酷条件で測定した。電圧保持率は１００％が理想的な値であり、測定結果が７０％以上は「良好」、７０％未満は「不良」と評価して下記表２に示した。
【０２８０】
【表２】
0006859582.tif 000039
【０２８１】
前記表２に示すように、実施例１〜３１の液晶配向剤組成物は、部分イミド化したポリイミド前駆体である第１液晶配向剤用重合体と中心点または中心線に対して非対称をなす特定構造のジアミンに由来したポリイミド前駆体である第２液晶配向剤用重合体を共に含むことによって、初期熱硬化の過程がなくとも優れた配向性を確保できるだけでなく、ＡＣ残像関連の輝度変動率が１０％未満で非常に優れ、高温環境での電圧保持率も７０％以上で良好であるため電気的特性の側面から優れた効果を発揮したことを確認した。
【０２８２】
これに対し、比較例１〜９の液晶配向剤組成物は、部分イミド化したポリイミド前駆体である第１液晶配向剤用重合体と中心点または中心線に対して非対称をなす特定構造のジアミンに由来したポリイミド前駆体である第２液晶配向剤用重合体をいずれも含まないかまたはこのようなジアミンのうち単一成分のみからなる重合体のみを含み、液晶セルの電気的特性や配向特性が顕著に低下するということがわかる。
【０２８３】
特に、比較例１の場合、部分イミド化したポリイミド前駆体である第１液晶配向剤用重合体のみを用いたので、液晶配向膜の配向特性では問題がなかったが、ＡＣ残像関連の輝度変動率が１０％以上で現れ、液晶配向安定性が低下しただけでなく、電圧保持率が７０％未満で「不良」になる問題が現れた。比較例２の場合、非対称ピリジン構造のジアミンに由来したポリイミド前駆体である第２液晶配向剤用重合体のみを用いて、電圧保持率は同等水準で現れたが、液晶配向膜の配向特性評価で液晶の流れ跡や輝点のような光漏れが観察され「不良」で現れ、ＡＣ残像評価でも輝度変動率が２０％を超えて「不良」になる問題が現れた。比較例３の場合、非対称ピリジン構造のジアミンに由来したポリイミド前駆体である第２液晶配向剤用重合体を用いたが、第１高分子液晶で部分イミド化したポリイミド前駆体の代わりにパラフェニレンジアミン（ｐ−ＰＤＡ）等を用いることによって、液晶配向特性と安定性および電圧保持率がいずれも「不良」で現れた。
【０２８４】
また、比較例４〜８の場合は、部分イミド化したポリイミド前駆体である第１液晶配向剤用重合体を用いたが、第２液晶配向剤用重合体として特定の非対称構造のジアミンの代わりにパラフェニレンジアミン（ｐ−ＰＤＡ）、オキシジアニリン（ＯＤＡ）、メチレンジアニリン（ＭＤＡ）等を用いて製造した重合体を使用することによって、液晶配向特性には問題がなかったが、電圧保持率が７０％未満で「不良」になって電気的特性の側面から問題が現れることがわかる。また、比較例９の場合には、部分イミド化したポリイミド前駆体である第１液晶配向剤用重合体を用いたが、第２液晶配向剤用重合体として２，６−ビス（トリフルオロメチル）−４，４'−ジアミノジフェニルエーテル化合物を用いて製造した重合体を用いたことによって、液晶配向特性と安定性および電圧保持率がいずれも「不良」になる問題が現れることがわかる。